(57)【特許請求の範囲】
【請求項１】
軟化点１９０℃以上のポリウレタン系樹脂を主体とする実質的に無孔タイプのポリウレタン系樹脂フィルムに占有面積比率３０〜６０％で接着剤を非全面状に均一に塗布し、乾燥した後、これにポリエステル系長繊維織編物を積層接着させることにより得られた積層生地であって、この積層生地の透湿度が２０００ｇ／ｍ２・２４ｈｒｓ以上、耐水圧が０．１ｋｇｆ／ｃｍ２以上であり、さらに、吸尽法を用いて前記ポリエステル系長繊維織編物に制菌剤が織編物重量に対し０．５〜５重量％付与されている、又はパディング法を用いて前記積層生地に制菌剤が積層生地重量に対し０．０１〜３重量％付与されていることを特徴とする医療用積層生地。
【発明の詳細な説明】
【０００１】
【発明の属する技術分野】
本発明は医療用テキスタイル分野で使用する手術衣、キャップ、ドレープ、シーツ等に好適な医療用積層生地に関するものである。
【０００２】
【従来の技術】
従来より、医療機関で用いられている生地は、綿繊維よりなる織編物が主である。綿繊維素材は肌当たりが良好で、吸汗性に優れている反面、手術中における体液や血液、あるいは水溶性アルコール等の液体が生地内部に浸透しやすく、バクテリアやウイルス等の微細な病原菌が医師等の身体に接触し感染する危険性があった。
また綿繊維は短繊維で構成さているため、繊維自身からの塵や埃等の発塵性が非常に高いという問題もあった。
【０００３】
体液や血液等の浸透を防ぐため、例えば、特開平４−３７０２４０号公報には、極細マルチポリエステル長繊維からなる布帛の表面にループを形成させ撥水加工を施した織物が開示されている。
この方法では発塵性は少ないが、防水性能が不十分であり、長時間にわたる手術の場合には適していないという問題があった。
【０００４】
また、ディスポーザブルタイプの医療用生地として、ポリエステル製スパンボンド不織布と合成樹脂製フィルムとを積層接着したものがある。この医療用積層生地は、不織布を用いているので、高温洗濯や滅菌処理等を施し、繰り返し使用することができないという問題があった。
【０００５】
【発明が解決しようとする課題】
本発明は、このような現状に鑑みて行われたものであり、手術中に付着する血液や体液等の浸透を防ぎ、生地に付着した病原菌の増殖を抑制し、着用中の蒸れ感が少なく、塵や埃等の発塵性が少なく、かつこれらの性能が高温洗濯や滅菌処理等に対して高い耐久性を有する医療用積層生地を得ることを目的とするものである。
【０００６】
【課題を解決するための手段】
本発明は、上記目的を達成するもので、次の構成よりなるものである。
すなわち、本発明は、軟化点１９０℃以上のポリウレタン系樹脂を主体とする実質的に無孔タイプのポリウレタン系樹脂フィルムに占有面積比率３０〜６０％で接着剤を非全面状に均一に塗布し、乾燥した後、これにポリエステル系長繊維織編物を積層接着させることにより得られた積層生地であって、この積層生地の透湿度が２０００ｇ／ｍ２・２４ｈｒｓ以上、耐水圧が０．１ｋｇｆ／ｃｍ２以上であり、さらに、吸尽法を用いて前記ポリエステル系長繊維織編物に制菌剤が織編物重量に対し０．５〜５重量％付与されている、又はパディング法を用いて前記積層生地に制菌剤が積層生地重量に対し０．０１〜３重量％付与されていることを特徴とする医療用積層生地を要旨とするものである。
【０００７】
【発明の実施の形態】
以下、本発明を詳細に説明する。
本発明では、ポリエステル系長繊維織編物と、ポリウレタン系樹脂フィルムとが接着剤によって積層接着されてなる生地を用いる。
本発明で用いるポリエステル系長繊維織編物とは、テレフタル酸を主たる酸成分とし、炭素数２〜８のアルキレングリコールを主たるグリコール成分とするポリエステルポリマーからなる延伸糸や仮撚加工糸等のフィラメントを用いて構成されたものである。ポリエステル系短繊維織編物は、着用中の短繊維の脱落や摩耗劣化による埃の発生があるので好ましくない。
ポリエステル繊維は、高温洗濯や滅菌処理に対して優れた耐久性を有しており、さらに織編物にした時の形態安定性にも優れているので、繰り返し使用する繊維素材として好適である。
本発明で用いるポリエステル系長繊維織編物は、織編物組織、構成繊維の繊度、フィラメント数については特に限定しないが、好ましくは風合いおよび発塵性の点から、単糸繊度０．５デニール以下の極細糸を含むマルチフィラメントとカーボンあるいは導電性セラミックスを含有した導電性ポリエステルフィラメントを混用した織編物を用いるのがよい。
【０００８】
本発明で用いるポリウレタン系樹脂フィルムは、イソシアネートとポリオールを共重合せしめて得られるポリウレタン系樹脂のフィルムで、好ましくは高温洗濯や滅菌処理に対してフィルムの耐久性を向上させるために、軟化点が１９０℃以上のポリウレタン樹脂を用いるのがよい。
また、本発明で用いるポリウレタン系樹脂フィルムとしては、手術中に付着する血液や体液等の浸透を効果的に遮断する防御層として、実質的に無孔のフィルムを用いるのが好ましい。
ウレタン系樹脂フィルムの製膜方法としては、湿式法、乾式法等が挙げられるが、実質的に無孔のフィルムを得るには乾式法を用いるのが好ましい。具体的には通常のコーティング法、例えばナイフコーター、コンマコーター、リバースコーター等を用いて離型紙、離型フィルム等の離型性のある基材に塗布しフィルム化する。
ウレタン系樹脂の塗布量は、本発明の透湿性能と耐久性能の関係から適宜調整すればいい。
【０００９】
本発明では、上述のポリエステル系長繊維織編物とポリウレタン系樹脂フィルムを接着剤によって積層接着する。
本発明で用いる接着剤としては、ポリエステル系長繊維布帛とポリウレタン系フィルムの両者に親和性の高いポリマーで、かつ繰り返し滅菌処理に耐えうる接着剤であればいかなるものを使用してもよく、本発明では特に限定しないが、ウレタン系接着剤を用いるのが好ましく、特に耐湿熱性に優れたポリカーボネート系ポリエステル型ポリウレタン系接着剤を使用することが望ましい。
ウレタン系接着剤に、イソシアネート化合物を３〜１５重量％併用すると風合いおよび高温洗濯や滅菌処理に対して耐久性が向上するので好ましい。
イソシアネート化合物としては、トリレン２，４−ジイソシアネート、４，４’−ジフェニルメタンジイソシアネート、１，６−ヘキサンジイソシアネートまたはこれらのジイソシアネート類３モルと活性水素を含有する化合物（例えば、トリメチロールプロパン、グリセリン等）１モルとの付加反応によって得られるトリイソシアネート類が使用できる。
上記のイソシアネート類は、イソシアネート基が遊離した形のものであってもよく、また、フェノール、ラクタム、メチルケトン等で付加ブロック体を形成させ、熱処理によって解離させる形のものであってもよく、作業性や用途等により適宜使い分ければよい。
また、接着剤の硬化速度を促進するために、オクチル酸錫、ジブチル錫ジオクトエート等の錫系触媒、トリエチルアミン、トリエチレンジアミン等のアミン系触媒を併用してもよい。
【００１０】
本発明では接着剤をポリウレタン系樹脂フィルムに非全面に均一に塗布し、乾燥させるが、塗布方法として、公知のグラビアコータ、ロータリースクリーン、フラットスクリーン等を用いて、点状、線状、市松模様、亀甲模様等の形状に全面にわたって均一に塗布する。
接着剤の塗布面積は、塗布面の全面積に占める接着剤の占有面積比率が３０〜６０％、好ましくは４５〜５５％の範囲で塗布するのがよい。
接着剤の占有面積比率が３０％未満では耐久性能が乏しく、６０％以上では透湿性能が低下するとともに風合いが硬くなる。
接着剤を塗布した後、５０〜１００℃の温度で０．５〜５分間乾燥させ、次いでポリエステル系長繊維織編物と積層接着させ、接着剤の硬化を十分に進行させるために３日間以上のエージングを行う。
【００１１】
上述のポリエステル系長繊維織編物とポリウレタン系樹脂フィルムとからなる積層生地は、透湿度が２０００ｇ／ｍ2・２４ｈｒｓ以上、耐水圧が０．１ｋｇｆ／ｃｍ2以上、殺菌活性値が０以上の性能を有する。
積層生地の透湿度が２０００ｇ／ｍ2・２４ｈｒｓ未満であると、着用時発汗によるムレ感を感じるので好ましくない。
積層生地の耐水圧が０．１ｋｇｆ／ｃｍ2未満であると、手術中に付着する血液、体液、あるいは水溶性アルコール等の液体類が浸透し、バクテリアやウイルス等の微細な病原菌が医師等の身体に接触し感染する危険性が生じる。
さらに付着した病原菌の増殖を抑制するために、積層生地の殺菌活性値が０以上の制菌性能を有する。
【００１２】
ここで用いる殺菌活性値とは、ＪＩＳ  Ｌ−１９０２（定量試験）で規定されたもので、高温加速洗濯方法にで所定回数繰り返し洗濯した生地を用いて制菌試験を行い、植菌数の対数から１８時間培養後の生菌数の対数を引いたものである。本発明の積層生地は、医療関連の特定用途に使用する制菌基準である殺菌活性値が０以上の性能を有する。殺菌活性値が負の値となることは、接種菌が増殖したことになるので好ましくない。
殺菌活性値が０以上の性能を積層生地に付与する方法としては、ポリエステル系長繊維織編物を紡糸する際に、酸化亜鉛や銀ゼオライト等の無機系無機系制菌剤を溶融混合して紡糸する方法、ポリウレタン系樹脂フィルムを形成する際に、無機系制菌剤を混合して製膜する方法、接着剤に制菌剤を混合して接着する方法、ポリエステル系長繊維織編物にカルボン酸エステル系化合物や有機窒素硫黄系化合物等の有機系制菌剤を吸尽させる方法、積層生地に制菌剤をパディングする方法等を挙げることができる。
制菌剤の付与量については、制菌剤の種類、付与方法により異なるので、特に限定はしないが、例えば、吸尽法を用いて無機系制菌剤をポリエステル系長繊維織織編物に付与する場合は、繊維重量に対して０．５〜５重量％用いるのが好ましく、またパディング法では０．０１〜３重量％用いるのが好ましい。
【００１３】
本発明の積層生地に様々な付帯加工を施してもかまわない。例えば、手術中における体液や血液、あるいは水溶性アルコール等の液体が生地内部に浸透することを防ぐために、撥水加工を施すのが好ましい。ここで使用する撥水剤としては撥アルコール性を考慮し、フッ素系撥水剤が最も効果的であり、耐久性の観点からメラミン−ホルマリン系樹脂を代表とする架橋剤と有機アミン塩系を代表とする架橋促進剤の併用やブロックイソシアネート化合物を併用する処方が効果的である。
撥水剤の付与方法としては、公知のパディング法、スプレー法、あるいは浸漬法等が考えられるが、パディング法が最も一般的であり、樹脂の付着量は積層生地重量に対して０.３〜２.０％が好ましい。
【００１４】
【作用】
ポリエステル系長繊維織編物とポリウレタン系樹脂フィルムを接着剤を介し積層接着すると、ポリウレタン系樹脂フィルムにより、防水性に優れ、手術中に付着する血液、体液等の液体類の浸透を防御することができる。さらに積層生地に制菌加工が施されているため、付着した細菌の増殖を抑制し、院内二次感染を防止することができる。
また軟化点が１９０℃以上のポリウレタン系樹脂を主体とした実質的に無孔タイプのフィルムを用いると、耐熱性に優れているので、医療用途の過酷な高温洗濯や滅菌処理に対してフィルムの耐久性が高くなり、繰り返し使用することができる。
ポリエステル系長繊維織編物を用いているので、木綿を代表とする短繊維で構成される布帛のような素材自身からの塵や埃等の発生を大幅に改善することができる。
またポリウレタン系樹脂フィルムに接着剤を非全面に均一に塗布してポリエステル系長繊維織編物を積層接着しているので、透湿性にも優れ、着用時のムレ感が少ない。
【００１５】
【実施例】
以下、実施例により本発明を更に具体的に説明するが、実施例における積層生地の測定、評価は透湿性は加工上がりの試料で、耐水圧と制菌性は洗濯（制菌加工繊維製品の洗濯方法）１００回後の試料について下記の方法で行った。
（１）透湿性    ＪＩＳ  Ｌ−１０９９（Ａ−１法）
（２）耐水圧    ＪＩＳ  Ｌ−１０９２（高水圧法）
（３）制菌性    ＪＩＳ  Ｌ−１９０２（定量試験）
（４）抗発塵性  埃の発生度合いを視覚による官能評価にて相対的に次の２段階で評価した。○；埃の発生が少ない。×；埃の発生が多い。
【００１６】
実施例１
経糸にポリエステル加工糸７５デニール／３６フィラメント、緯糸にポリエステル極細加工糸１２５デニール／４１７フィラメント（単糸繊度０．３デニール）を用いて、経糸密度１０８本／インチ、緯糸密度８０本／インチの平組織の織物を製織し、通常の方法により糊抜き、精練、プレセットを行った後に、下記処方１により染色を行い、ポリエステルフィラメントの平織物を得た。
【００１７】
処方１
Ｄｉａｎｉｘ  Ｒｅｄ  Ｈ２Ｇ−ＦＳ          ０.１％ｏｗｆ
Ｄｉａｎｉｘ  Ｂｌｕｅ  ＢＧ−ＦＳ          ０.９％ｏｗｆ
Ｄｉａｎｉｘ  Ｙｅｌｌｏｗ  Ｈ４Ｇ−ＦＳ    ０.９％ｏｗｆ
（ダイスタージャパン株式会社製  分散染料）
ニッカサンソルト  ＳＮ−１３０              ０.５ｇ／リットル
（日華化学株式会社製  分散剤）
４８％酢酸水溶液                            ０.２ｃｃ／リットル
【００１８】
次いで、下記処方２に示す組成で固形分２０％のポリウレタン系樹脂溶液を、ナイフオーバーロールコーターを用いて離型紙上に塗布量１２０ｇ／ｍ2にて塗布した後、１００℃で乾燥し、膜厚が２０μｍのポリウレタン系フィルムを得た。
【００１９】
処方２
ラックスキン  Ｕ−３９０          １００部
（セイコー化成株式会社製  軟化点２０５℃エーテル系ポリウレタン樹脂）
メチルエチルケトン                  １５部
【００２０】
この離型紙付きポリウレタン系フィルム上に２５メッシュ、深度３５０μｍ、接着剤占有面積比率５０％、円形ドット状（ドットの幅０.７ｍｍ、ドットとドットの間隔０.３ｍｍ）のグラビアロールを用いて、下記処方３に示す組成で固形分５０％のポリウレタン系接着剤を塗布し、１００℃で２分間乾燥した後、３ｋｇ／ｃｍ2の圧力で前述のポリエステル織物を圧着し、その後、５０℃で３日間エージングを行い、積層生地を得た。
【００２１】
処方３
ニッポラン３１２４      １００部
（日本ポリウレタン工業株式会社製  エステル系ポリウレタン接着剤）
コロネート−ＨＸ          １０部
（日本ポリウレタン工業株式会社製  イソシアネート化合物）
ＵＹ−５                    １部
（セイコー化成株式会社製  有機錫系促進剤）
酢酸エチル                １５部
【００２２】
この積層生地に下記処方４の制菌剤をパディング（絞り率４５％）し、乾燥後、１７０℃で１分間熱処理を行い、実施例１の医療用積層生地を得た。
処方４
マルカサイトＲＴ−ＤＰ      ３％
（大阪化成株式会社製  有機窒素硫黄系制菌剤）
【００２３】
実施例２
制菌剤の付与方法を実施例１で用いたパディング法をに変えて、織物の染色の際に処方１にマルカサイトＲＴ−ＤＰを２％ｏｗｆ加えて吸尽法により制菌剤を付与する以外は実施例１と全く同一の方法により実施例２の医療用積層生地を得た。
【００２４】
比較例１
本発明と比較のために、実施例１の処方２のラックスキンＵ−３９０（軟化点２０５℃）の代わりに、クリスボンＮＢ−７９０（大日本インキ化学工業株式会社製  軟化点１７０℃  ポリウレタン系樹脂）を用いる以外は本実施例１と全く同一の方法により比較例１の医療用積層生地を得た。
【００２５】
比較例２
本発明と比較のために、接着剤の塗布に用いるグラビアロールを２５メッシュ、深度２５０μｍ、接着剤占有面積２５％、円形ドット状（ドットの幅０.７μｍ、ドットとドットの間隔０.６ｍｍ）に換える以外は、本実施例１と全く同一の方法により比較例２の医療用積層生地を得た。
【００２６】
比較例３
本発明と比較のため、本実施例１におけるグラビアロールをナイフオーバーロールコーターに換え、処方３の接着剤をポリウレタン系フィルム上に、８ｇ／ｍ2で全面に塗布する以外は、本実施例１と全く同一の方法により比較例３の医療用積層生地を得た。
【００２７】
比較例４
本発明と比較のため、本実施例１の処方４を除き、制菌加工を行わない以外は本実施例１と全く同一の方法により比較例４の医療用積層生地を得た。
【００２８】
本発明および比較用の医療用積層生地の性能を測定し、その結果を合わせて表１に示した。
【００２９】
比較例５
本発明と比較のため、ポリエステルフィラメントの平織物の代わりに、木綿１００％の晒上がりの平織物（経糸、緯糸共に８０番手、経糸密度１０８本／インチ、緯糸密度８０本／インチ）を用いる以外は、本実施例１と全く同一の方法により比較例５の医療用積層生地を得た。
【００３０】
【表１】
0004364344.tif 000002
【００３１】
表１より明らかなごとく、本発明の医療用積層生地は、洗濯後も透湿性、耐水性が高くかつ、非常に高い制菌性能を有していることが分かる。
【００３２】
【発明の効果】
本発明によれば、医療用テキスタイル分野における過酷な洗濯・滅菌処理に対して、手術中の体液や血液等を媒介とする二次感染を防ぐことが可能な制菌性と防水性を有し、また着用中の塵や埃等の発塵性を抑制することができ、繰り返し使用することが可能な医療用積層生地を提供することができる。